ПРИМЕНЕНИЕ ПОКРЫТЫХ ДИСПЕРСИОННЫМ КЛЕЯЩИМ СЛОЕМ ПОЛИВИНИЛХЛОРИДНЫХ ГЕРМЕТИЗИРУЮЩИХ ПЛЕНОК ДЛЯ ПОЛУЧЕНИЯ ГЕРМЕТИЧНОГО ПОКРЫТИЯ

1. Способ герметизации подземной или наземной конструкции (5), включающий следующие этапы:
а) нанесение инертного дисперсионного клеящего вещества (2) на эластичную поливинилхлоридную герметизирующую пленку (1).
б) выдержка инертного дисперсионного клеящего вещества (2) на открытом воздухе в процессе формирования поливинилхлоридной герметизирующей пленки (4), покрытой высушенным дисперсионным клеящим веществом (3) и не являющейся липкой при комнатной температуре;
в) укладка поливинилхлоридной герметизирующей пленки (4), покрытой высушенным дисперсионным клеящим веществом (3), на поверхность (5) подземной или наземной конструкции (6), в результате чего высушенное дисперсионное клеящее вещество (3) оказывается расположенным между поливинилхлоридной герметизирующей пленкой (1) и поверхностью (5);
г) подача тепла с подплавлением или частичным плавлением высушенного дисперсионного клеящего вещества (3);
д) охлаждение высушенного дисперсионного клеящего вещества (3) в процессе формирования клеевого соединения между эластичной поливинилхлоридной герметизирующей пленкой (1) и поверхностью конструкции (6).
2. Способ по п.1, отличающийся тем, что инертное дисперсионное клеящее вещество является полиуретановой дисперсией, в частности, полиуретановой дисперсией на основе полиэфирполиола, или содержит ее.
3. Способ по п.1 или 2, отличающийся тем, что инертное дисперсионное клеящее вещество является сополимером, полученным в результате свободнорадикальной полимеризации, по меньшей мере, 2 мономеров, по меньшей мере, и предпочтительно с одной ненасыщенной двойной связью С=С, в предпочтительном варианте - сополимером этилена/винилацетата.
4. Способ по п.1 или 2, отличающийся тем, что инертное дисперсионное клеящее вещество содержит полиуретановую дисперсию, в частности, полиуретановую дисперсию на основе полиэфирполиола, а также, по меньшей мере, один сополимер, полученный в результате свободнорадикальной полимеризации, по меньшей мере, 2 мономеров, по меньшей мере, и предпочтительно с одной ненасыщенной двойной связью С=С, предпочтительно - сополимер этилена/винилацетата, при этом весовое соотношение между полиуретановой дисперсией и сополимером, состоящим, по меньшей мере, из 2 мономеров с ненасыщенной двойной связью С=С, составляет 100:30-30:70, в частности 50:50.
5. Способ по п.1 или 2, отличающийся тем, что инертное дисперсионное клеящее вещество имеет жидкую фазу и твердую фазу.
6. Способ по п.5, отличающийся тем, что твердая составляющая инертного дисперсионного клеящего вещества имеет температуру плавления в диапазоне 60-120°С, в особенности 70-90°С.
7. Способ по п.1 или 2, отличающийся тем, что инертное дисперсионное клеящее вещество является водной дисперсией.
8. Способ по п.7, отличающийся тем, что доля воды в общем весе инертного дисперсионного клеящего вещества составляет от 30 до 70 масс.%, в частности, от 40 до 60 масс.%.
9. Способ по п.1 или 2, отличающийся тем, что толщина слоя дисперсионного клеящего вещества (3) высушенного согласно этапу б), составляет от 50 до 500 мкм, в частности от 100 до 250 мкм.
10. Способ по п.1 или 2, отличающийся тем, что поверхность (5) подземной или наземной конструкции (6) является поверхностью (5'), покрытой высушенным дисперсионным клеящим веществом (3) согласно дополнительным этапам а') и б'), а') нанесение инертного дисперсионного клеящего вещества (2) на поверхность (5) подземной или наземной конструкции (6);
б') сушка инертного дисперсионного клеящего вещества 2) в процессе формирования поверхности (5'), покрытой высушенным дисперсионным клеящим веществом (3),
при условии, что этапы а') и б') выполняют до этапа в).
11. Способ по п.1 или 2, отличающийся тем, что подачу тепла на этапе г) осуществляют в ходе укладки поливинилхлоридной герметизирующей пленки (4), покрытой дисперсионным клеящим веществом, на этапе в), в частности, направлением тепла в зазор (7), образующийся в ходе укладки между поливинилхлоридной герметизирующей пленкой (4), покрытой дисперсионным клеящим веществом, и поверхностью (5) конструкции (6).
12. Способ по п.1 или 2, отличающийся тем, что нагревание на этапе г) осуществляют путем направления тепла на сторону поливинилхлоридной герметизирующей пленки (4), противоположную дисперсионному клеящему веществу, и передачей тепла через поливинилхлоридную пленку (4) к дисперсионному клеящему веществу.
13. Применение поливинилхлоридной герметизирующей пленки (3) для герметизации подземной или наземной конструкции, при этом пленка покрыта высушенным инертным дисперсионным клеящим веществом и не липнет при комнатной температуре.
14. Композитный объект (9), имеющий:
i) слой поливинилхлоридной герметизирующей пленки (1),
ii) слой высушенного дисперсионного клеящего вещества (3),
iii) подземную или наземную конструкцию (6),
при этом слой высушенного дисперсионного клеящего вещества (3) располагается между слоем поливиниловой герметизирующей пленки (1) и подземной или наземной конструкцией 6).
15. Композитный объект (9) по п.14, отличающийся тем, что подземная или наземная конструкция (6) является крышей.